(57)【特許請求の範囲】
【請求項１】
ジエン系ゴム１００重量部に、窒素吸着比表面積（Ｎ2 ＳＡ）が１２０〜１５０ｍ2 ／ｇ、２４Ｍ４ＤＢＰが９５〜１１０ml／１００ｇ、Ｎ2 ＳＡ／ＩＡが０．９５〜１．０５、ΔＤｓｔが７０nm未満、Ｔｉｎｔが１３０超でトルエン着色透過度（Ｔ％）が７０％以上８０％未満のカーボンブラック３５〜６０重量部を配合してなるタイヤトレッド用ゴム組成物。
【発明の詳細な説明】
【０００１】
【発明の属する技術分野】
本発明はタイヤトレッド用ゴム組成物に関し、更に詳しくは耐発熱性、加工性及び耐摩耗性のバランスが著しく改良されたタイヤトレッド、特にトラックやバスなどの大型タイヤのトレッド用として好適なタイヤトレッド用ゴム組成物に関する。
【０００２】
【従来の技術】
トラックやバスなどの大型タイヤのトレッド用ゴム組成物では耐摩耗性を向上させるためにＩＳＡＦ〜ＳＡＦ級の小粒径カーボンブラックを配合したタイヤトレッド用ゴム組成物が多く使用されている。
【０００３】
しかしながら、これらのカーボンブラックを配合したゴム組成物には耐摩耗性及び加工性が悪化するという問題があり、これを解決するために、カーボンブラックの小粒径化、表面活性の向上、アグリゲード形状などを規定したカーボンブラックを含むタイヤトレッド用ゴム組成物が数多く提案されている（例えば、特開昭６４−７４２４２号公報、特開昭６３−２６４６４７号公報、特開平３−１２１１６５号公報、特開平２−７７４４５号公報、特開平２−１４０２４４号公報及び特開平２−２８６７２７号公報参照）。
【０００４】
【発明が解決しようとする課題】
しかしながら、前記した提案に従ったカーボンブラックでも、耐摩耗性、耐発熱性及び加工性の改良は十分とはいえなかった。
従って、本発明者らは耐摩耗性の改良に重点をおき乍ら、耐発熱性及び加工性も考慮し、下記のようなカーボンブラック特性の最適化を図ることを試みた。その結果、耐摩耗性のためには粒径が一般ＳＡＦ級で、ΔＤｓｔがシャープでしかもＴｉｎｔの高いカーボンブラックが好ましく、また耐発熱性のためには表面活性、特にトルエン着色透過度（Ｔ％）で最適化をはかり、また加工性のためには、カーボンブラックを低ストラクチャー化、かつ、Ｔ％及びＮ2 ＳＡ／ＩＡ比の最適化をはかることにより所望のカーボンブラックが得られることを認めた。
【０００５】
従って、本発明は、耐発熱性、加工性及び耐摩耗性のバランスに優れたタイヤトレッド用ゴム組成物を提供することにある。
【０００６】
【課題を解決するための手段】
本発明に従えば、ジエン系ゴム１００重量部に、窒素吸着比表面積（Ｎ2 ＳＡ）が１２０〜１５０ｍ2 ／ｇ、２４Ｍ４ＤＢＰが９５〜１１０ml／１００ｇ、Ｎ2 ＳＡ／ＩＡが０．９５〜１．０５、ΔＤｓｔが７０nm未満、Ｔｉｎｔが１３０超でトルエン着色透過度（Ｔ％）が７０％以上８０％未満のカーボンブラック３５〜６０重量部を配合してなるタイヤトレッド用ゴム組成物が提供される。
【０００７】
【発明の実施の形態】
以下、本発明の構成及び作用効果について詳しく説明する。
本発明において使用するジエン系ゴムとしては、従来からタイヤトレッド用ゴム組成物に一般的に配合されている任意のジエン系ゴム、例えば天然ゴム（ＮＲ）、ポリイソプレンゴム（ＩＲ）、各種スチレン−ブタジエン共重合体ゴム（ＳＢＲ）、各種ポリブタジエンゴム（ＢＲ）、アクリロニトリル−ブタジエン共重合体ゴム（ＮＢＲ）などをあげることができる。これらのジエン系ゴムは単独又は任意のブレンドとして使用することができるが、天然ゴムを全ジエン系ゴム１００重量部当り６０重量部以上含むのが好ましい。なお、これらのジエン系ゴムは、少量成分としてエチレン−プロピレン共重合体ゴム（ＥＰＲ，ＥＰＤＭ）及びブチルゴム（ＩＩＲ）などとブレンドして使用することもできる。
【０００８】
本発明において使用されるカーボンブラックは、前記したゴム組成物の所望の特性を考慮して、Ｎ2 ＳＡが１２０〜１５０ｍ2 ／ｇ、好ましくは１３０〜１４５ｍ2 ／ｇ、２４Ｍ４ＤＢＰが９５〜１１０ml／１００ｇ、好ましくは９８〜１０６ml／１００ｇ、Ｎ2 ＳＡ／ＩＡが０．９５〜１．０５、ΔＤｓｔが７０nm未満、好ましくは５０〜６５nm、Ｔｉｎｔが１３０超、好ましくは１３５以上でトルエン着色透過度（Ｔ％）が７０％以上８０％未満であることを要する。
【０００９】
カーボンブラックのＮ2 ＳＡが１２０ｍ2 ／ｇ未満では耐摩耗性の向上が十分でないため好ましくなく、逆に１５０ｍ2 ／ｇを超えると発熱が高くなりすぎるので好ましくない。また、加工性も悪化する。２４Ｍ４ＤＢＰが９５ml／１００ｇ未満では十分な耐摩耗性が得られず、混合の加工性（カーボンブラックの取込み）も悪いため好ましくない。逆に１１０ml／１００ｇを超えると摩耗・発熱の物性は向上するが、粘度が高くなりすぎるため加工性の点で好ましくない。カーボンブラックのＮ2 ＳＡ／ＩＡ比が０．９５未満では、カーボンブラック表面の活性が低いために発熱が高くなるので好ましくない。逆に１．０５を超えると低発熱には有効であるが、カーボンブラックの取込みが著しく悪化するため実用上加工が困難となる。またΔＤｓｔが７０nm以上では十分な耐摩耗性が得られないので好ましくなく、またＴｉｎｔが１３０以下でも耐摩耗性が十分でないため好ましくない。更にトルエン着色透過度（Ｔ％）が７０％未満では発熱が低くなるものの、カーボンブラックの取込みが悪化するため混合加工性上好ましくなく、逆に８０％以上では発熱が高くなりすぎるため好ましくない。
【００１０】
本発明に従えば、上記特性のカーボンブラックはジエン系ゴム１００重量部当り３５〜６０重量部、好ましくは４５〜５７重量部配合する。このカーボンブラックの配合量が少な過ぎると耐摩耗性の向上が不十分であり好ましくなく、逆に多過ぎると耐摩耗性は向上するが、発熱が大きくなりすぎるためタイヤの耐久性低下をまねき好ましくない。
【００１１】
本発明において使用するカーボンブラックは、現在、ゴム用カーボンブラックの主流になっているオイルファーネス法により製造され、特定のＮ2 ＳＡ，ΔＤｓｔ，Ｔｉｎｔ，トルエン着色透過度（Ｔ％）等の特性に応じては、原料油を均一にかつ微細に噴霧する反応炉や表面活性を調整する製造条件等を適宜制御する。
【００１２】
本発明に係るゴム組成物は一般的な方法に従ってジエン系ゴムとカーボンブラックとを配合することによって製造することができる。なお、本発明に係るタイヤトレッド用ゴム組成物には、更に、硫黄、加硫促進剤、老化防止剤、充填剤、軟化剤、可塑剤などのタイヤトレッド用その他に一般的に配合されている各種添加剤を配合することができる。本発明のゴム組成物は一般的な方法で加硫し、タイヤトレッドとすることができる。例えば硫黄の配合量はゴム成分１００重量部当り０．８重量部以上、好ましくは１．０〜３．０重量部とすることが好ましく、また加硫条件も従来通りである。
【００１３】
【実施例】
以下、標準例、実施例及び比較例によって本発明を更に説明するが、本発明の範囲をこれらの実施例に限定するものでないことは言うまでもない。
【００１４】
標準例１、実施例１〜２及び比較例１〜６
表Ｉに示す配合において、加硫促進剤と硫黄を除く成分を１．７リットルの密閉型ミキサーで４分間混練した後この混合物に加硫促進剤と硫黄を８インチのオープンロールで４分間混練し、ゴム組成物を得た。
【００１５】
【表１】
0003948817.tif 000002
【００１６】
なお、カーボンブラックを除く配合は標準例１、実施例１〜２及び比較例１〜６はすべて共通でカーボンブラックの種類のみ表IIに示すように変化させた。なお、カーボンブラックの特性は以下の通りにして測定した。
【００１７】
カーボンブラック特性の分析方法
Ｎ2 ＳＡ（ｍ2 ／ｇ）：ＡＳＴＭ  Ｄ３０３７−８６の方法に準拠
Ｉ．Ａ．（ヨウ素吸着量（mg／ｇ））、着色力（Ｔｉｎｔ）、トルエン着色透過度（Ｔ％）：ＪＩＳ  Ｋ６２２１−１９８２に準拠
２４Ｍ４ＤＢＰ（ml／１００ｇ）：ＡＳＴＭ  Ｄ３４９３に準拠
ΔＤｓｔ（nm）：ジョイス・レーブル社製ディスク・セントリフュージを使用し、遠心沈降法により次の方法で測定を行った。
すなわち、ＪＩＳ  Ｋ６２２１（１９８２）法により乾燥して精秤したカーボンブラックを、エタノール２０％水溶液に加え、カーボンブラック濃度を０．００５重量％にした後、超音波で十分に分散させて試料とした。一方、ディスクセントリフュージの回転速度を８０００rpm に設定し、スピン液（蒸溜水）１０mlをこのディスク・セントリフュージに加えたのちに０．５mlのバッファ一液（２０容量％エタノール水溶液）を注入した。ついで、これに試料溶液０．５〜１．０mlを注射器で加え、遠心沈降を開始させ、光電沈降法により凝集体分布曲線を作成し、その曲線の最多頻度の１／２のときの凝集体の分布値を半値幅ΔＤｓｔとした。
【００１８】
使用したカーボンブラック
標準例１：Ｎ１１０（ダイアブラックＡ（三菱化学製））
実施例１：本発明試作品
実施例２：本発明試作品
比較例１：Ｎ２２０（ショウブラックＮ２２０（昭和キャボット製））
比較例２：Ｎ３３９（シーストＫＨ（東海カーボン製））
比較例３：ＩＳＡＦ（試作品）
比較例４：ＳＡＦ（試作品）
比較例５：ＳＡＦ（試作品）
比較例６：ＩＳＡＦ（試作品）
【００１９】
次に、このゴム組成物を１５０℃で３０分間プレス加硫して目的とする試験片を調製し、以下の加硫物性を評価した。結果を表IIに示す。
【００２０】
１）耐発熱性：岩本製作所製、粘弾性スペクトロメーターを用い、伸長変形で歪率１０±２％、周波数２０HZの条件下において１００℃について測定した。１００℃のｔａｎδ値が小さいほど発熱性が小さく、タイヤに使用した場合耐久性が良好である。
結果は標準例１を１００として指数表示した。値の小さい方が良好な結果を示す。
２）耐摩耗性：ランボーン摩耗試験機を用いてＪＩＳ  Ｋ６２６４に準拠して測定。（標準例１の摩耗量）×１００／（試料の摩耗量）で標準例１を１００として指数表示した。従って値の大きい方が良好な結果を示す。
３）加工性：１．７リットルの密閉型ミキサーで４分間混練した後の放出後のゴムのまとまり及びゴム中に取りこまれないで残った粉状のカーボンブラックの量を目視で判定した。
１：放出後のゴムはボソボソでまとまりがなく、粉状のカーボンブラックが多く残っている。カーボンブラックの分散も目視で明らかに悪い。
２：ゴムのまとまりがやや悪く、粉状のカーボンブラックが残っている。
３：ゴムのまとまりはかなり良好であるが、粉状のカーボンブラックがわずかに見られる。
４：ゴムのまとまりが良好で、粉状のカーボンブラックは見られない。
（注：値の大きい方が加工性が良好であることを示す）
【００２１】
【表２】
0003948817.tif 000003
【００２２】
次に表IIの数種のゴム組成物をトレッドゴムとして用いた１０００Ｒ２０  １４ＰＲのリブパターンを有するトラック用タイヤを作製し、良路１００％のコースにて実走行テストを実施した。約５×１０4 km走行後の残溝から溝深さが１mm減少する間に走行できる距離を算出し、表III 中標準例１の値の逆数で割り１００を乗じて得た数値を実車耐摩耗性の値として表III に示した。
【００２３】
【表３】
0003948817.tif 000004
【００２４】
【発明の効果】
上記結果から明らかなように、本発明に従ったタイヤトレッド用ゴム組成物は、カーボンブラックＮ１１０を配合した標準例に比較し、加工性が同等で耐発熱性及び耐摩耗性に優れ、特に耐摩耗性については実車試験においても改善効果の大きいことが確認されている。これに対し、カーボンブラックＮ２２０及びＮ３３９を用いた比較例１及び２は加工性及び耐発熱性は良好であるが、耐摩耗性に劣り、カーボンブラックＩＳＡＦ及びＳＡＦを用いた比較例３及び４はいずれも加工性（カーボンブラックの取込性）に劣り、比較例３は耐摩耗性にも劣る。
更に比較例５は発熱性に劣り、比較例６は耐摩耗性及び加工性に問題がある。